【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
一般式（Ｉ）、
Li1+x(NiaCobMncAld)1-xO2                         (I)
（式中、ｘは、０．０１５〜０．０３の範囲にあり、
ａは、０．３〜０．６の範囲にあり、
ｂは、０．０５〜０．３５の範囲にあり、
ｃは、０．２〜０．５の範囲にあり、
ｄは、０．００１〜０．０３の範囲にあり、
ａ＋ｂ＋ｃ＋ｄの合計は、１である）
の粒子材料の製造方法であって、
前記方法は、以下の工程、
（ａ）ニッケル、コバルト及びマンガンの水溶性塩の溶液から、この溶液を水酸化アルカリ金属の溶液と接触させることにより、ニッケル、コバルト及びマンガンの混合水酸化物を共沈させる工程と、
（ｂ）アルミン酸塩の水溶液を添加し、それによって、工程（ａ）で形成した粒子上に、ニッケルと、コバルトと、マンガンとアルミニウムとの混合水酸化物のレイヤーを共沈させる工程と、
（ｃ）これで得た（ＮｉａＣｏｂＭｎｃＡｌｄ）（ＯＨ）２＋ｄの粒子を取り出し、酸素の存在下でそれらを乾燥する工程と、
（ｄ）工程（ｃ）で得た粒子を、Ｌｉ２Ｏ、ＬｉＯＨ及びＬｉ２ＣＯ３から選択されたＬｉ化合物の少なくとも１種と混合する工程と、
（ｅ）工程（ｄ）により得た混合物を、９２０〜９５０℃の範囲の温度で焼成する工程と、
を含むことを特徴とする方法。
【請求項２】
工程（ｅ）を酸素含有の雰囲気下で行う、請求項１に記載の方法。
【請求項３】
一般式（Ｉ）における変数が、以下のように定義され、
ｂが、０．１５〜０．２５の範囲にあり、
ｃが、０．２〜０．３５の範囲にあり、
ｄが、０．０１〜０．０３の範囲にあり、
ａ＋ｂ＋ｃ＋ｄの合計が、１である、請求項１又は２に記載の方法。
【請求項４】
工程（ｅ）の持続時間が３時間〜１２時間の範囲にある、請求項１から３のいずれか一項に記載の方法。
【請求項５】
工程（ｄ）と（ｅ）との間で、少なくとも１つの仮焼成工程（ｅ＊）を行い、このような工程（ｅ＊）が、３００〜７００℃の範囲の温度で、工程（ｄ）で得た混合物を２時間〜２４時間加熱する工程、及び工程（ｅ＊）（単数又は複数）で得た物質を用いて工程（ｅ）を行う工程を含む、請求項１から４のいずれか一項に記載の方法。
【請求項６】
カソード活物質であって、本質的に、一般式（Ｉ）、
Li1+x(NiaCobMncAld)1-xO2                         (I)
（式中、ｘは、０．０１５〜０．０３の範囲にあり、
ａは、０．３〜０．６の範囲にあり、
ｂは、０．０５〜０．３５の範囲にあり、
ｃは、０．２〜０．５の範囲にあり、
ｄは、０．００１〜０．０３の範囲にあり、
ａ＋ｂ＋ｃ＋ｄの合計は、１である）
の粒子からなり、前記Ａｌが前記粒子中に均一に分散され、
前記粒子が５〜１２μｍの範囲の平均粒径（Ｄ５０）を有する、ことを特徴とするカソード活物質。
【請求項７】
一般式（Ｉ）における変数が、以下のように定義され、
ｂが、０．１５〜０．２５の範囲にあり、
ｃが、０．２〜０．３５の範囲にあり、
ａ＋ｂ＋ｃ＋ｄの合計が１である、請求項６に記載のカソード活物質。
【請求項８】
３０５℃〜３２５℃の範囲の開始温度を有し、前記開始温度が示差走査熱量測定法（ＤＳＣ）により測定される、請求項６又は７に記載のカソード活物質。
【請求項９】
（Ａ）少なくとも１つの請求項６から８のいずれか一項に記載のカソード活物質、
（Ｂ）導電性状態の炭素、
（Ｃ）バインダー物質、及び、
（Ｄ）集電体、
を含むカソード。
【請求項１０】
（Ａ）８０〜９５質量％のカソード活物質、
（Ｂ）３〜１７質量％の炭素、及び、
（Ｃ）３〜１０質量％のバインダー物質、
を含み、パーセンテージが（Ａ）と、（Ｂ）と、（Ｃ）との合計に言及する、請求項９に記載のカソード。
【請求項１１】
請求項９又は１０に記載のカソードの少なくとも１つを含む電気化学セル。
【請求項１２】
リン酸トリメチル、ＣＨ３−Ｐ（Ｏ）（ＯＣＨ３）２、リン酸トリフェニル、及びリン酸トリス−（２，２，２−トリフルオロエチル）から選択された少なくとも１種の難燃剤を含む電解質をさらに含む、請求項１１に記載の電気化学セル。
【手続補正２】
【補正対象書類名】明細書
【補正対象項目名】０００１
【補正方法】変更
【補正の内容】
【０００１】
本発明は、一般式（Ｉ）、
Li1+x(NiaCobMncAld)1-xO2                         (I)
（式中、ｘは、０．０１５〜０．０３の範囲にあり、
ａは、０．３〜０．６の範囲にあり、
ｂは、０．０５〜０．３５の範囲にあり、
ｃは、０．２〜０．５の範囲にあり、
ｄは、０．００１〜０．０３の範囲にあり、
ａ＋ｂ＋ｃ＋ｄの合計は、１である）
の粒子材料の製造方法に関し、
前記方法は、以下の工程、
（ａ）ニッケル、コバルト及びマンガンの水溶性塩の溶液から、この溶液を水酸化アルカリ金属の溶液と接触させることにより、ニッケル、コバルト及びマンガンの混合水酸化物を共沈させる工程と、
（ｂ）アルミン酸塩の水溶液を添加し、それによって、工程（ａ）で生成した粒子上に、ニッケルと、コバルトと、マンガンとアルミニウムとの混合水酸化物のレイヤーを共沈させる工程と、
（ｃ）これで得た（ＮｉａＣｏｂＭｎｃＡｌｄ）（ＯＨ）２＋ｄの粒子を取り出し、酸素の存在下でそれらを乾燥する工程と、
（ｄ）工程（ｃ）で得た粒子を、Ｌｉ２Ｏ、ＬｉＯＨ及びＬｉ２ＣＯ３から選択されたＬｉ化合物の少なくとも１種と混合する工程と、
（ｅ）工程（ｄ）により得た混合物を、９２０〜９５０℃の範囲の温度で焼成する工程と、
を含む。
【手続補正３】
【補正対象書類名】明細書
【補正対象項目名】００１７
【補正方法】変更
【補正の内容】
【００１７】
本発明の方法は、以下の工程、
（ａ）ニッケル、コバルト及びマンガンの水溶性塩の溶液から、この溶液を水酸化アルカリ金属の溶液と接触させることにより、ニッケル、コバルト及びマンガンの混合水酸化物を共沈させる工程と、
（ｂ）アルミン酸塩の水溶液を添加し、それによって、工程（ａ）で生成した粒子上に、ニッケルと、コバルトと、マンガンとアルミニウムとの混合水酸化物のレイヤーを共沈させる工程と、
（ｃ）これで得た（ＮｉａＣｏｂＭｎｃＡｌｄ）（ＯＨ）２＋ｄの粒子を取り出し、酸素の存在下でそれらを乾燥する工程と、
（ｄ）工程（ｃ）で得た粒子を、Ｌｉ２Ｏ、ＬｉＯＨ及びＬｉ２ＣＯ３から選択されたＬｉ化合物の少なくとも１種と混合する工程と、
（ｅ）工程（ｄ）により得た混合物を、９２０〜９５０℃の範囲の温度で焼成する工程と、
を含む。
【手続補正４】
【補正対象書類名】明細書
【補正対象項目名】００４７
【補正方法】変更
【補正の内容】
【００４７】
工程（ｂ）においてアルミン酸塩の水溶液の添加の間に、一般に、ニッケル、コバルト及びマンガンの水溶性塩の水溶液の添加は、例えば、工程（ｂ）を開始する前の工程（ａ）と比較して、低下した速度又は定速で持続される。
【手続補正５】
【補正対象書類名】明細書
【補正対象項目名】００４８
【補正方法】変更
【補正の内容】
【００４８】
工程（ｂ）においてアルミン酸塩の水溶液の添加の間に、一般に、アルカリ金属水酸化物の水溶液の添加は、例えば、工程（ｂ）を開始する前の工程（ａ）と比較して、低下した速度又は定速で持続される。好ましくは、ｐＨ値を一定に維持することである。